(57)【要約】【課題】  耐熱性、光学特性および力学特性に優れており、かつ線熱膨張係数が小さなプラスチックフィルムを提供すること。【解決手段】  ガラス転移温度（Ｔｇ）が２５０℃以上で、２５℃から２５０℃までの測定範囲での線熱膨張係数が−２０〜４０ｐｐｍ／℃で、かつ４２０ｎｍの光線透過率が７０％以上であることを特徴とするフィルム。【選択図】      なし【特許請求の範囲】
【請求項１】
ガラス転移温度（Ｔｇ）が２５０℃以上で、２５℃から２５０℃までの測定範囲での線熱膨張係数が−２０〜４０ｐｐｍ／℃で、かつ４２０ｎｍの光線透過率が７０％以上であることを特徴とするフィルム。
【請求項２】
下記一般式（１）、（２）または（３）で表される構造を含むポリマーを用いてなることを特徴とする請求項１に記載のフィルム。
【化１】
2006291163.tif 000013
［一般式（１）および（２）中、環αおよび環βは、それぞれ独立に単環式または多環式の環を表し、１つの４級炭素によって連結している。一般式（１）中、連結基は環αの任意の２つの炭素と結合している。一般式（２）中、連結基は環αの任意の１つの炭素と環βの任意の１つの炭素と結合している。一般式（３）中、２つの環γおよび環δは、それぞれ独立に単環式または多環式の環を表し、環δ上の１つの４級炭素に連結される。連結基は環γの任意の炭素と結合している。］
【請求項３】
フィルム面内での平均屈折率Ｎｘｙが厚み方向の屈折率Ｎｚよりも０．０２以上大きいことを特徴とする請求項１または２に記載のフィルム。
【請求項４】
ガラス転移温度（Ｔｇ）が２５０℃以上である樹脂からなるフィルムを延伸する工程を含むことを特徴とする、請求項１〜３のいずれか一項に記載のフィルムを製造する方法。
【請求項５】
前記フィルムの延伸をプレス延伸法で行うことを特徴とする請求項４に記載の製造方法。
【請求項６】
前記フィルムの延伸を二軸延伸法で行うことを特徴とする請求項４に記載の製造方法。
【請求項７】
前記フィルムの延伸をフィルムが溶剤を含有した状態で行うことを特徴とする請求項４〜６のいずれか一項に記載の製造方法。
【請求項８】
請求項４〜７のいずれか一項に記載の製造方法で製造されたことを特徴とするフィルム。
【請求項９】
請求項１〜３および８のいずれか一項に記載のフィルムの上にガスバリア層を有するガスバリア層つきフィルム。
【請求項１０】
請求項１〜３、８および９のいずれか一項に記載のフィルムの上に透明導電層を有する透明導電層つきフィルム。
【請求項１１】
請求項１〜３および８〜１０のいずれか一項に記載のフィルムの上にＴＦＴを有するＴＦＴつきフィルム。
【請求項１２】
請求項１〜３および８〜１１のいずれか一項に記載のフィルムを基板として用いた画像表示装置。
【請求項１３】
画像表示装置が液晶表示装置または有機エレクトロルミネッセンス表示装置である請求項１２に記載の画像表示装置。
【発明の詳細な説明】
【技術分野】
【０００１】
本発明は、耐熱性、光学特性および力学特性に優れた新規なフィルムおよびその製造方法、ならびに該フィルムを用いた画像表示装置に関する。
【背景技術】
【０００２】
無機ガラス材料は、透明性および耐熱性に優れ、かつ光学異方性も小さいことから、透明材料として広く使用されている。しかし、無機ガラスは、比重が大きく、かつ脆いため、成型されたガラス製品は重く、破損しやすい等の欠点を有している。このような欠点から、近年は、無機ガラス材料に代替するプラスチック材料の開発が盛んに行われている。
【０００３】
こうした無機ガラス材料の代替を目的としたプラスチック材料として、例えば、ポリメチルメタクリレート、ポリカーボネート、ポリエチレンテレフタレート等が知られている。これらのプラスチック材料は、軽量で力学特性に優れ、かつ加工性にも優れているため、最近では、例えばレンズやフィルムなどの様々な用途に使用されている。
【０００４】
また、液晶表示装置、有機ＥＬ表示装置等のフラットパネルディスプレイ分野においても、耐破損性の向上、軽量化、薄型化のニーズが高まっていることから、ガラス基板からプラスチックフィルム基板に置き換えることが検討されている。プラスチックフィルム基板はフレキシブルな基板となり得るため、携帯電話や、電子手帳、ラップトップ型パソコンなど携帯情報端末などの移動型情報通信機器用表示装置の基板として利用できるため、特に高いニーズがある。
【０００５】
上記目的に使用される耐熱性プラスチックとしては、これまでに耐熱性の非晶ポリマー、例えば変性ポリカーボネート（変性ＰＣ：例えば、特許文献１参照）、ポリエーテルスルホン（ＰＥＳ：例えば、特許文献２参照）、シクロオレフィンコポリマー（例えば、特許文献３参照）が知られている。
しかしながら、これらの耐熱性プラスチックを用いてもプラスチックフィルム基板として十分な耐熱性が得られないという問題があった。すなわち、これらの耐熱性プラスチックを用いたプラスチック基板に導電層を形成させた後、配向膜などを付与するため１５０℃以上の温度に曝した場合、導電性とガスバリア性が大きく低下するという問題があった。また、アクティブマトリクス型画像素子作製時のＴＦＴを設置する際には、更なる耐熱性が要求されていることから、一段と優れた耐熱性を有するプラスチック基板を提供することが望まれていた。
【０００６】
これまでに、耐熱性光学フィルムとしてフルオレン構造を主鎖に有するポリアリレートフィルムが提案されている（例えば特許文献４参照）。しかし、このフィルムはフィルム面内での線熱膨張係数（ＣＴＥ）が大きいことから、ＴＦＴ設置のプロセスで熱膨張により無機層にクラックが発生したり、ズレが大きくＴＦＴ特性が十分に得られないという問題を有している。
【０００７】
一方、透明樹脂の線熱膨張係数を下げる技術として、プレス延伸法が挙げられる（例えば、非特許文献１参照）。しかしながら、プレス延伸法はＰＭＭＡやＰＣなどの耐熱性の低いポリマーに適用されており、耐熱性の高いポリマーに対しては利用されていない。また通常のロール延伸法やテンター延伸法も耐熱性の高いポリマーに対しては利用されていない。
【０００８】
以上のようなことから、高い耐熱性を有し、力学特性や光学特性などの要求性能を十分に満足し、かつ、線熱膨張係数が小さなプラスチックフィルムの開発が強く望まれていた。
【特許文献１】特開２０００−２２７６０３号公報（請求項７、［０００９］〜［００１９］）
【特許文献２】特開２０００−２８４７１７号公報（［００１０］、［００２１］〜［００２７］）
【特許文献３】特開２００１−１５０５８４号公報（［００２７］〜［００３９］）
【特許文献４】特開平３−２８２２２号公報
【非特許文献１】第５３回高分子学会年次大会予稿集  ７７９頁
【発明の開示】
【発明が解決しようとする課題】
【０００９】
本発明は従来のプラスチック材料の問題点を解消するためになされたものであり、本発明の目的は、耐熱性、光学特性および力学特性に優れており、かつ線熱膨張係数が小さなプラスチックフィルムおよびその製造方法を提供することにある。また、本発明のもう一つの目的は、前記フィルムを用いた、表示品位に優れた画像表示装置を提供することにある。
【課題を解決するための手段】
【００１０】
本発明者らは鋭意検討した結果、以下の構成を有する本発明によれば課題を解決しうることを見いだした。
［１］  ガラス転移温度（Ｔｇ）が２５０℃以上で、２５℃から２５０℃までの測定範囲での線熱膨張係数が−２０〜４０ｐｐｍ／℃で、かつ４２０ｎｍの光線透過率が７０％以上であることを特徴とするフィルム。
［２］  下記一般式（１）、（２）または（３）で表される構造を含むポリマーを用いてなることを特徴とする［１］に記載のフィルム。
【化１】
2006291163.tif 000002
［一般式（１）および（２）中、環αおよび環βは、それぞれ独立に単環式または多環式の環を表し、１つの４級炭素によって連結している。一般式（１）中、連結基は環αの任意の２つの炭素と結合している。一般式（２）中、連結基は環αの任意の１つの炭素と環βの任意の１つの炭素と結合している。一般式（３）中、２つの環γおよび環δは、それぞれ独立に単環式または多環式の環を表し、環δ上の１つの４級炭素に連結される。連結基は環γの任意の炭素と結合している。］
【００１１】
［３］  フィルム面内での平均屈折率Ｎｘｙが厚み方向の屈折率Ｎｚよりも０．０２以上大きいことを特徴とする［１］または［２］に記載のフィルム。
［４］  ガラス転移温度（Ｔｇ）が２５０℃以上である樹脂からなるフィルムを延伸する工程を含むことを特徴とする、［１］〜［３］のいずれかに記載のフィルムを製造する方法。
［５］  前記フィルムの延伸をプレス延伸法で行うことを特徴とする［４］に記載の製造方法。
［６］  前記フィルムの延伸を二軸延伸法で行うことを特徴とする［４］に記載の製造方法。
［７］  前記フィルムの延伸をフィルムが溶剤を含有した状態で行うことを特徴とする［４］〜［６］のいずれかに記載の製造方法。
［８］  ［４］〜［７］のいずれかに記載の製造方法で製造されたことを特徴とするフィルム。
［９］  ［１］〜［３］、［８］のいずれかに記載のフィルムの上にガスバリア層を有するガスバリア層つきフィルム。
［１０］  ［１］〜［３］、［８］および［９］のいずれかに記載のフィルムの上に透明導電層を有する透明導電層つきフィルム。
［１１］  ［１］〜［３］、［８］〜［１０］のいずれかに記載のフィルムの上にＴＦＴを有するＴＦＴつきフィルム。
［１２］  ［１］〜［３］および［８］〜［１１］のいずれかに記載のフィルムを基板として用いた画像表示装置。
［１３］  画像表示装置が液晶表示装置または有機エレクトロルミネッセンス表示装置である［１２］に記載の画像表示装置。
【発明の効果】
【００１２】
本発明のフィルムは、耐熱性が高く、光学特性と力学物性に優れており、かつ線熱膨張係数が低いという特徴を有する。また、本発明の画像表示装置は、表示品位に優れている。特に液晶表示装置や有機ＥＬ表示装置等として有用である。
【発明を実施するための最良の形態】
【００１３】
以下において、本発明のフィルムおよび画像表示装置について詳細に説明する。以下に記載する構成要件の説明は、本発明の代表的な実施態様に基づいてなされることがあるが、本発明はそのような実施態様に限定されるものではない。なお、本明細書において「〜」を用いて表される数値範囲は、「〜」の前後に記載される数値を下限値および上限値として含む範囲を意味する。
【００１４】
本発明のフィルムには、ガラス転移温度（Ｔｇ）が２５０℃以上である樹脂を用いる。ガラス転移温度（Ｔｇ）が２５０℃以上である樹脂であれば、その詳細は制限されるものではない。例えば、ポリエステル、ポリアリレート、ポリアミド、ポリイミド、ポリベンゾオキサゾール、ポリエーテル、ポリスルホン、ポリエステルアミド、ポリエステルイミド、ポリアミドイミド、ポリエーテルスルホン、ポリエーテルケトンなどが挙げられる。
【００１５】
以下に本発明で用いることができる樹脂の具体例を挙げるが、本発明で用いることができる樹脂はこれらに限定されるものではない。
【００１６】
【化２】
2006291163.tif 000003
【００１７】
本発明で用いることができる樹脂としては、上記一般式（１）〜（３）で表されるような構造を主鎖に含有する樹脂が好ましい。
一般式（１）および（２）中、環αおよび環βは、それぞれ独立に単環式または多環式の環を表し、１つの４級炭素によって連結している。一般式（１）中、連結基は環αの任意の２つの炭素と結合している。一般式（２）中、連結基は環αの任意の１つの炭素と環βの任意の１つの炭素と結合している。一般式（３）中、２つの環γおよび環δは、それぞれ独立に単環式または多環式の環を表し、環δ上の１つの４級炭素に連結される。連結基は環γの任意の炭素と結合している。
【００１８】
上記一般式（１）および（２）中、環αおよびβは多環式の構造を表すが、それぞれ独立に２〜５環であることが好ましく、２〜３環であることがより好ましい。環αおよびβは同一の構造であっても異なる構造であってもよい。多環を構成するそれぞれの環は脂環、芳香環、複素環のいずれであってもよい。連結基が結合する環の構造は、脂環、芳香環または複素環のいずれであってもよいが、芳香環であることが好ましい。
【００１９】
環αおよびβは置換基を有していてもよく、好ましい置換基としては、アルキル基（炭素数１〜１０が好ましく、例えば、メチル基、エチル基、イソプロピル基、ｔｅｒｔ−ブチル基など）、ハロゲン原子（例えば、塩素原子、臭素原子、ヨウ素原子など）、アリール基（炭素数６〜２０が好ましく、例えば、フェニル基、ビフェニル基、ナフチル基など）、アルコキシ基（炭素数１〜１０が好ましく、例えば、メトキシ基、エトキシ基、イソプロポキシ基など）、アシル基（炭素数２〜１０が好ましく、例えば、アセチル基、プロピオニル基、ブチリル基など）、アシルアミノ基（炭素数１〜１０が好ましく、例えば、ホルミルアミノ基、アセチルアミノ基など）、ニトロ基、シアノ基などが挙げられる。より好ましくはアルキル基、ハロゲン原子、アリール基、アルコキシ基、ニトロ基であり、特に好ましくは、アルキル基、ハロゲン原子である。
【００２０】
上記一般式（３）中、環δは単環式または多環式の構造を表すが、単環〜５環であることが好ましく、単環〜４環であることがより好ましく、２〜４環であることがさらに好ましい。環δが多環の場合、少なくとも一つの環は芳香環であることが好ましい。また環γは、単環式または多環式の構造を表すが、単環式構造であることが好ましい。環γおよび環δ上には一般式（１）および（２）で示したような置換基を有していてもよい。
【００２１】
一般式（３）の好ましい例として下記一般式（４）で表される構造を主鎖に含有する樹脂が挙げられる。
【化３】
2006291163.tif 000004
【００２２】
一般式（４）中、Ｒ41〜Ｒ44はそれぞれ独立に置換基を表し、一般式（１）および（２）で示したような置換基が挙げられるが、アルキル基、アリール基またはハロゲン原子であることがより好ましい。ａおよびｂは、それぞれ独立に０〜４の整数を表し、０〜３が好ましく、０〜２がより好ましい。ｃおよびｄは、それぞれ独立に０〜３の整数を表し、０〜３が好ましく、０〜２がより好ましい。連結基が結合する位置は、芳香環のいずれの位置でもよいが、４級炭素のメタ位またはパラ位が好ましく、パラ位が特に好ましい。
【００２３】
本発明で用いられるポリマーは、一般式（１）〜（４）で表される繰り返し単位が複数種含まれていてもよく、本発明の効果を損なわない範囲で一般式（１）〜（４）以外の繰り返し単位を含んでいてもよい。本発明で用いられるポリマーにおける一般式（１）〜（４）の繰り返し単位の量は、通常は１０モル％以上であり、好ましくは２０モル％以上であり、より好ましくは３０モル％以上である。
【００２４】
上記一般式（１）〜（４）を繰り返し単位として含むポリマーの連結基は、単なる結合、エステル結合、カーボネート結合、アミド結合、イミド結合、ケトン結合、エーテル結合、スルホン結合、ウレタン結合、ウレア結合、べンゾアゾール結合などが挙げられるが、好ましくは、エステル結合、カーボネート結合、アミド結合、イミド結合、エーテル結合であり、特に好ましくは、エステル結合、アミド結合、イミド結合である。種々の結合様式のうち１種類の結合で連結されたポリマーであってもよく、あるいは複数の組み合わせで連結されたポリマーであってもよい。
【００２５】
以下に一般式（１）〜（４）で表される構造を含むポリマーを挙げるが、本発明で用いることができるポリマーはこれらに限定されるものではない。
【００２６】
【化４】
2006291163.tif 000005
【００２７】
【化５】
2006291163.tif 000006
【００２８】
【化６】
2006291163.tif 000007
【００２９】
【化７】
2006291163.tif 000008
【００３０】
【化８】
2006291163.tif 000009
【００３１】
本発明のフィルムを製造する方法として、公知の方法を採用することができるが、溶液流延法、押出成形法（溶融成型法）を用いることが好ましい。
溶液流延法における流延および乾燥方法については、米国特許第２３３６３１０号、米国特許第２３６７６０３号、米国特許第２４９２０７８号、米国特許第２４９２９７７号、米国特許第２４９２９７８号、米国特許第２６０７７０４号、米国特許第２７３９０６９号、米国特許第２７３９０７０号、英国特許第６４０７３１号、英国特許第７３６８９２号の各明細書、特公昭４５−４５５４号、特公昭４９−５６１４号、特開昭６０−１７６８３４号、特開昭６０−２０３４３０号、特開昭６２−１１５０３５号の各公報に記載がある。
【００３２】
溶液流延法を用いて本発明のフィルムを製造する製造装置の例としては、特開２００２−１８９１２６号公報の段落[００６１]〜[００６８]に記載された製造装置、図１および２などが挙げられるが、本発明で用いることができる製造装置はこれらに限定されるものではない。
【００３３】
溶液流延法では、樹脂組成物を溶媒に溶解する。使用する溶媒は、樹脂組成物を溶解可能なものであれば特に制限はないが、特に２５℃で固形分濃度１０質量％以上を溶解できる溶媒を用いることが好ましい。また、使用する溶媒の沸点は２５０℃以下のものが好ましく、２０５℃以下のものがさらに好ましい。沸点が２０５℃以下であれば、溶媒を十分乾燥でき、フィルム中に溶媒が残存しないため好ましい。
【００３４】
このような溶媒としては、例えば、塩化メチレン、クロロホルム、テトラヒドロフラン、ベンゼン、シクロヘキサン、トルエン、キシレン、１，２−ジクロロエタン、酢酸エチル、酢酸メチル、アセトン、メチルエチルケトン、メチルイソブチルケトン、クロロベンゼン、ジメチルホルムアミド、ジメチルアセトアミド、Ｎ−メチルピロリドン、メタノール、エタノール、シクロヘキサノン、アニソール等が挙げられるが、本発明で用いることができる溶媒はこれらに限定されるものではない。
【００３５】
上記溶媒は２種以上を混合して用いてもよい。混合溶媒の例としては、塩化メチレンに炭素数１〜５のアルコールを１種ないし数種を混合した溶媒が挙げられる。この場合、アルコールの含有量は、溶媒全体に対して５〜２０質量％であることが好ましい。さらに、炭素数３〜１２のエーテル、ケトンおよびエステルを適宣混合した溶媒が好ましい例として挙げられ、この場合、炭素数１〜５のアルコールを１種ないし数種混合してもよい。また、発明協会公開技報２００１−１７４５号、段落６に記載の有機溶媒の例なども好ましい例として挙げられる。
【００３６】
溶液流延に用いる溶液中における樹脂組成物の濃度は、５〜６０質量％であることが適当であり、１０〜４０質量％であることが好ましく、１０〜３０質量％であることがさらに好ましい。樹脂組成物の濃度が５〜６０質量％であれば、適度な粘度が得られ、厚さの調節が容易であり、かつ良好な製膜性が得られる。
【００３７】
溶液流延する方法は特に限定されないが、例えば、バーコーター、Ｔダイ、バー付きＴダイ、ドクターブレード、ロールコート、ダイコート等を用いて平板またはロール上に流延することができる。
【００３８】
溶媒を乾燥する温度は、使用する溶媒の沸点によって異なるが、２段階に分けて乾燥することが好ましい。第一段階としては１０〜１００℃で溶媒の濃度が５０質量％以下、好ましくは４０％質量以下になるまで乾燥し、次いで、第二段階として平板またはロールからフィルムを剥がし、６０℃〜樹脂のＴｇの温度範囲で乾燥することが好ましい。
なお、平板またはロールからフィルムを剥がす場合、第一段階の乾燥終了直後に剥がしても、一旦冷却してから剥がしてもよい。
【００３９】
本発明のフィルムは延伸されていることが好ましい。延伸法としては、公知の方法が使用でき、例えば、特開昭６２−１１５０３５号、特開平４−１５２１２５号、特開平４−２８４２１１号、特開平４−２９８３１０号、特開平１１−４８２７１号各公報などに記載されている、ロール一軸延伸法、テンター一軸延伸法、同時二軸延伸法、逐次二軸延伸法、インフレーション法、圧延法により延伸できる。以下において、テンターを用いる延伸法を例にとって詳細に説明する。
【００４０】
フィルムの延伸は、常温または加熱条件下で実施する。フィルムは、乾燥処理を行いながら延伸することができ、特に溶媒が残存する状態で延伸することが有効である。フィルムの延伸は、一軸延伸でも二軸延伸でもよいが、二軸延伸が好ましい。例えば、フィルムの搬送ローラーの速度を調節して、フィルムの剥ぎ取り速度よりもフィルムの巻き取り速度の方を速くするとフィルムは延伸される。フィルムの巾をテンターで保持しながら搬送して、テンターの巾を徐々に広げることによってもフィルムを延伸できる。フィルムの乾燥後に、延伸機を用いて延伸すること（好ましくはロング延伸機を用いる一軸延伸）もできる。フィルムの延伸倍率（元の長さに対する延伸による増加分の比率）は、０．５〜３００％であることが好ましく、さらには１〜２００％であることが好ましく、特には１〜１００％であることが好ましい。
【００４１】
延伸速度は５％／分〜１０００％／分であることが好ましく、さらに１０％／分〜５００％／分であることが好ましい。延伸温度は用いる樹脂のガラス転移温度（Ｔｇ）を基準として、Ｔｇ〜（Ｔｇ＋５０℃）で行うことが好ましく、さらにはＴｇ〜（Ｔｇ＋４０℃）で行うことが好ましく、特にＴｇ〜（Ｔｇ＋３０℃）で行うことが好ましい。延伸はヒートロール、放射熱源（ＩＲヒーター等）および／または温風により行うことが好ましい。また、温度の均一性を高めるために恒温槽を設けてもよい。
【００４２】
延伸前に予熱工程を設けることが好ましい。また、延伸後に熱処理を行ってもよい。熱処理は、フィルムのガラス転移温度より２０℃低い値から１０℃高い温度で行うことが好ましく、熱処理時間は１秒間〜３時間であることが好ましい。また、加熱方法はゾーン加熱であっても、赤外線ヒータを用いた部分加熱であってもよい。工程の途中または最後にフィルムの両端をスリットしてもよい。これらのスリット屑は回収し、原料として再利用することが好ましい。さらにテンターに関しては、特開平１１−０７７７１８号公報に記載されているように、テンターで幅保持しながらウエブを燥させる際に、乾燥ガス吹き出し方法、吹き出し角度、風速分布、風速、風量、温度差、風量差、上下吹き出し風量比、高比熱乾燥ガスの使用等を適度にコントロールすることで、溶液流延法による速度を上げたり、ウエブ幅を広げたりする時の平面性等の品質低下を防止することができる。
【００４３】
また、特開平１１−０７７８２２号公報に記載されているように、ムラ発生を防ぐために、延伸した熱可塑性樹脂フィルムを延伸工程後、熱緩和工程においてフィルムの幅方向に温度勾配を設けて熱処理することもできる。
【００４４】
さらに、ムラ発生を防ぐために、特開４−２０４５０３号公報に記載されているように、フィルムの溶媒含有率を固形分基準で２〜１０％にして延伸することもできる。
【００４５】
また、クリップ噛み込み幅の規定によるカールを抑制するために、特開２００２−２４８６８０号公報に記載されているように、テンタークリップ噛み込み幅ＤをＤ≦（３３／（ｌｏｇ延伸率×ｌｏｇ揮発分））に設定して延伸することにより、カールを抑制し、延伸工程後のフィルム搬送を容易にすることもできる。
【００４６】
さらに、高速軟膜搬送と延伸とを両立させるために、特開２００２−３３７２２４号公報に記載されているように、テンター搬送を、前半ピン、後半クリップに切り替えることもできる。
【００４７】
また、Ｒｅが小さくかつばらつきのない光学用フィルムを製造するために、特開２００２−３１１２４５号公報に記載されているように、剥離したウェブを第１のテンター装置に送り、ウェブの幅方向両側縁部を把持して、ウェブ幅を一定に保持、またはウェブを幅方向に延伸する工程と、ウエブを乾燥させてフィルムを得る工程と、フィルムを第２にテンターに装置に送りフィルムの幅方向両縁部を把持して、フィルムの幅を一定に保持、またはフィルムを幅方向に延伸する工程をそれぞれ実施することもできる。
【００４８】
さらに、特開２００３−０１４９３３号公報に記載されているように、延伸する方法として、ウェブの両端をクリップやピンで固定し、クリップやピンの間隔を横方向に広げて横方向に延伸するテンター（横延伸機）を用いる方法を採用することもできる。また、縦方向に延伸または収縮させるために、同時２軸延伸機を用いて搬送方向（縦方向）にクリップやピンの搬送方向の間隔を広げたりまたは縮たりすることもできる。また、リニアドライブ方式でクリップ部分を駆動すると滑らかに延伸を行うことができ、破断等の危険性が減少できるので好ましく、また、縦方向に延伸する方法としては、複数のロールに周速差をつけ、その間でロール周速差を利用して縦方向に延伸する方法も用いることができる。これらの延伸方法は複合して用いることもでき、縦延伸、横延伸、縦延伸または縦延伸、縦延伸などのように、延伸工程を２段階以上に分けて行ってもよい。
【００４９】
さらに、テンター乾燥のウエブの発泡を防止し、離脱性を向上させ、発塵を防止するために、特開２００３−００４３７４号公報に記載されているように、乾燥器の熱風がウエブ両縁部に当たらないように乾燥器の幅がウエブの幅よりも短く形成されている乾燥装置を用いることもできる。
【００５０】
また、テンター乾燥のウエブの発泡を防止し、離脱性を向上させ、発塵を防止するために、特開２００３−０１９７５７号公報に記載されているように、テンターの保持部に乾燥風が当らないようウエブ両側端部内側に遮風板を設ける技術を採用することもできる。
【００５１】
さらに、搬送、乾燥を安定的に行うために、特開２００３−０５３７４９号公報に記載されているように、ピンテンターにより担持されるフィルムの両端部の乾燥後の厚さをＸμｍ、フィルムの製品部の乾燥後の平均厚さをＴμｍとしたとき、ＸとＴとの関係が（１）Ｔ≦６０のとき、４０≦Ｘ≦２００、（２）６０＜Ｔ≦１２０のとき、４０＋(Ｔ−６０)×０．２≦Ｘ≦３００または（３）１２０＜Ｔのとき、５２＋（Ｔ−１２０）×０．２≦Ｘ≦４００の関係を満たすようにすることもできる。
【００５２】
また、多段式テンターにシワを発生させないために、特開平２−１８２６５４号公報に記載されるように、テンター装置において、多段式テンターの乾燥器内に加熱室と冷却室とを設け、左右のクリップ−チェーンを別々に冷却することもできる。
【００５３】
さらに、ウエブの破断、シワ、搬送不良を防止するために、特開平９−０７７３１５号公報に記載されているように、ピンテンターのピンにおいて、内側のピン密度を大きくし、外側のピン密度を小さくすることもできる。
【００５４】
また、テンター内においてウエブ自体の発泡やウエブが保持手段に付着するのを防止するために、特開平９−０８５８４６号公報に記載されているように、テンター乾燥装置において、ウエブの両側縁部保持ピンを吹出型冷却器でウエブの発泡温度未満に冷却すると共に、ウエブを喰い込ます直前のピンをダクト型冷却器でのドープのゲル化温度＋１５°Ｃ以下に冷却することもできる。
【００５５】
さらに、ピンテンターハズレを防止し、異物を良化するために、特開２００３−１０３５４２号公報に記載されているように、ピンテンターにおいて、差込構造体を冷却し、差込構造体と接触しているウエブの表面温度がウエブのゲル化温度を超えないようにする溶液製膜方法を採用することもできる。
【００５６】
また、溶液流延法により速度を上げたり、テンターにてウェブの幅を広げたりする時の平面性等の品質低下を防止するために、特開平１１−０７７７１８号公報に記載されているように、テンター内でウエブを乾燥する際には、風速を０．５〜２０（４０）ｍ／ｓ、横手方向温度分布を１０％以下、ウェブ上下風量比を０．２〜１とし、乾燥ガス比を３０〜２５０Ｊ／Ｋｍｏｌとすることもできる。特開平１１−０７７７１８号公報には、テンター内での乾燥において、残留溶媒の量に応じた好ましい乾燥条件が記載されている。具体的には、（１）ウェブを支持体から剥離した後、ウェブ中の残留溶媒量が４重量％になるまでの間に、吹き出し口からの吹き出す角度をフィルム平面に対して３０°〜１５０°の範囲にし、かつ乾燥ガスの吹き出し延長方向に位置するフィルム表面上での風速分布を風速の上限値を基準にした時、上限値と下限値との差を上限値の２０％以内にして、乾燥ガスを吹き出し、ウェブを乾燥させること、（２）ウェブ中の残留溶媒量が７０〜１３０重量％の時には、吹き出し型乾燥機から吹き出される乾燥ガスのウェブ表面上での風速を０．５ｍ／ｓｅｃ〜２０ｍ／ｓｅｃとすること、（３）残留溶媒量が４重量％以上７０重量％未満の時には、乾燥ガスの風速が０．５ｍ／ｓｅｃ〜４０ｍ／ｓｅｃで吹き出される乾燥ガス風により乾燥させ、ウェブの幅手方向の乾燥ガスの温度分布がガス温度の上限値を基準にした時、上限値と下限値との差を上限値の１０％以内とすること、（４）ウェブ中の残留溶媒量が４重量％〜２００重量％の時には、搬送されるウェブの上下に位置する吹き出し型乾燥機の吹き出し口から吹き出す乾燥ガスの風量比ｑを０．２≦ｑ≦１とすることができる。さらに、好ましい態様として、（５）乾燥ガスに少なくとも１種の気体を使用し、その気体の平均比熱が３１．０Ｊ／Ｋ・ｍｏｌ〜２５０Ｊ／Ｋ・ｍｏｌとなるようにすること、（６）乾燥中の乾燥ガスに含まれる常温で液体の有機化合物の濃度が５０％以下である飽和蒸気圧の乾燥ガスで乾燥することもできる。
【００５７】
平面性を良化し、テンター内での裂けによる品質低下を改良し、生産性を上げるために、特開平１１−０９０９４３号公報に記載されているように、テンタークリップにおいて、テンターの任意の搬送長さＬｔ（ｍ）と、Ｌｔと同じ長さのテンターのクリップがウェブを保持している部分の搬送方向の長さの総和Ｌｔｔ（ｍ）との比Ｌｒ＝Ｌｔｔ／Ｌｔを、１．０≦Ｌｒ≦１．９９とすることもできる。このとき、ウェブを保持する部分が、ウェブ幅方向から見て隙間なく配置することが好ましい。
【００５８】
また、テンターにウェブを導入する際、ウエブのたるみに起因する平面性悪化と導入不安定性を良化させるために、特開平１１−０９０９４４号公報に記載されているように、プラスティックフィルムの製造装置において、テンター入口前に、ウェブ幅手方向のたるみ抑制装置を設置することもできる。このとき、たるみ抑制装置は幅手方向に広がる角度が２〜６０°の方向範囲で回転する回転ローラーであることが好ましい。また、ウェブの上部に吸気装置を設置したり、ウェブの下から送風できる送風機を設置したりすることも好ましい。
【００５９】
また、安定した物性のフィルムを作るために、特開平２０００−２８９９０３号公報に記載されているように、剥離後の溶媒含有率が５０〜１２質量％のウェブを、ウェブの巾方向にテンションを与えつつ搬送する搬送装置を用いて処理することもできる。すなわち、ウェブの幅検知手段とウェブの保持手段と、２つ以上の可変可能な屈曲点を有する搬送装置によって、ウェブの幅を検知し、検知の信号からウェブ幅を演算し、屈曲点の位置を変更することができる。
【００６０】
さらに、クリッピング性を向上し、ウエブの破断を長期間防止し、品質の優れたフィルムを得るために、特開２００３−０３３９３３号公報に記載されているように、テンターの入口寄り部分の左右両側において、ウェブの左右両側縁部の上方および下方のうちの少なくとも下方にウェブ側縁部カール発生防止用ガイド板を配置し、ガイド板のウェブ対向面が、ウェブの搬送方向に配されたウェブ接触用樹脂部とウェブ接触用金属部とによって構成される装置を用いることもできる。このときの好ましい態様は、（１）ガイド板のウェブ対向面のウェブ接触用樹脂部がウェブ搬送方向の上流側に、ウェブ接触用金属部が同下流側に配置される態様、（２）ガイド板のウェブ接触用樹脂部およびウェブ接触用金属部の間の段差（傾斜を含む）が５００μｍ以内である態様、（３）ガイド板のウェブ接触用樹脂部およびウェブ接触用金属部のウェブに接する幅手方向の距離が、それぞれ２〜１５０ｍｍである態様、（４）ガイド板のウェブ接触用樹脂部およびウェブ接触用金属部のウェブに接するウェブ搬送方向の距離が、それぞれ５〜１２０ｍｍである態様、（５）ガイド板のウェブ接触用樹脂部が、金属製ガイド基板に表面樹脂加工もしくは樹脂塗装により設けられている態様、（６）ガイド板のウェブ接触用樹脂部が樹脂単体からなっている態様、（７）ウェブの左右両側縁部において上方および下方に配置されたガイド板のウェブ対向面同士の間の距離が、３〜３０ｍｍである態様、（８）ウェブの左右両側縁部において上下両ガイド板のウェブ対向面同士の間の距離が、ウェブの幅手方向にかつ内方に向かって幅１００ｍｍ当たり２ｍｍ以上の割合で拡大されている態様、（９）ウェブの左右両側縁部において上下両ガイド板がそれぞれ１０〜３００ｍｍの長さを有するものであり、かつ上下両ガイド板がウェブの搬送方向に沿って前後にずれるように配置されていて、上下両ガイド板同士の間のずれの距離が、−２００〜＋２００ｍｍとなっている態様、（１０）上部ガイド板のウェブ対向面が、樹脂または金属のみによって構成されている態様、（１１）ガイド板のウェブ接触用樹脂部がテフロン（登録商標）製であり、ウェブ接触用金属部がステンレス鋼製である態様、（１２）ガイド板のウェブ対向面またはこれに設けられたウェブ接触用樹脂部および／またはウェブ接触用金属部の表面粗さが、３μｍ以下である態様等である。また、ウェブ側縁部カール発生防止用上下ガイド板の設置位置は、支持体の剥離側端部からテンター導入部までの間が好ましく、特にテンター入口寄り部分に設置するのがより好ましい。
【００６１】
さらに、テンター内で乾燥中発生するウエブの切断やムラを防止するために、特開平１１−０４８２７１号公報に記載されているように、剥離後、ウエブの溶媒含有率５０〜１２質量％の時点で、幅延伸装置で延伸・乾燥し、またウエブの溶媒含有率が１０質量％以下の時点で加圧装置によってウェブの両面から０．２〜１０ＫＰａの圧力を付与することもできる。このとき、溶媒含有率が４重量％以上の時点で張力付与を終了することが好ましい。また、ニップロールを用いて圧力をウェブ（フィルム）両面から加える場合は、ニップロールのペアは１〜８組程度が好ましく、加圧する場合の温度は１００〜２００℃が好ましい。
【００６２】
膜厚が薄く、光学的等方性、平面性に優れたフィルムを得るために、特開２０００−２３９４０３号公報に記載されているように、剥離時の残留溶媒率Ｘとテンターに導入する時の残留溶媒率Ｙの関係を０．３Ｘ≦Ｙ≦０．９Ｘの範囲として製膜を行うこともできる。
【００６３】
特開２００２−２８６９３３号公報に記載されているように、流延により製膜するフィルムを延伸する方法として、加熱条件下で延伸する方法と溶媒含有条件下で延伸する方法とが挙げられるが、加熱条件下で延伸する場合には、樹脂のガラス転移点近傍以下の温度で延伸することが好ましく、一方、流延製膜されたフィルムを溶媒含浸条件下で延伸する場合には、一度乾燥したフィルムを再度溶媒に接触させて溶媒を含浸させて延伸することが可能である。
【００６４】
本発明では、プレス延伸法を好ましい方法として挙げることができる。本明細書において「プレス延伸法」とは、フィルムに上下から圧力をかけて等方的に延伸する延伸法をいう。
【００６５】
プレス延伸法は、例えば、特公昭６３−２４８０６号、特公平１−３２０５４号、特公平１−３２０５５号、特公平３−６７８４５号、特公平４−７４１６７号各公報、成型加工第９巻第４号３０６頁〜３１２頁、成型加工第９巻第５号３５６頁〜３６２頁、成型加工第９巻第９号７１３頁〜７１８頁に記載の方法により延伸できる。特に、成型加工第９巻第４号３０６頁〜３１２頁、成型加工第９巻第５号３５６頁〜３６２頁、成型加工第９巻第９号７１３頁〜７１８頁に記載されているエアーギャップ法や２−ステーション法、金型温度一定法などが好ましく利用できる。プレス時の圧力は好ましくは１０ＭＰａ〜５００ＭＰａであり、より好ましくは２０ＭＰａ〜５００ＭＰａであり、特に好ましくは３５ＭＰａ〜５００ＭＰａである。プレス時の金型温度はＴｇ〜Ｔｇ＋１００℃が好ましく、Ｔｇ〜（Ｔｇ＋７５）℃がより好ましく、Ｔｇ〜（Ｔｇ＋５０）℃が特に好ましい。プレス延伸による延伸倍率は１．２〜１０倍が好ましく、１．５〜１０倍がより好ましく、２．０倍〜１０倍が特に好ましい。延伸後のフィルムの厚みは１０〜５００μｍが好ましく、２０〜５００μｍがより好ましく、２５〜５００μｍが特に好ましい。ここでいう延伸倍率とは、延伸前の面積を基準とした面積比のことである。
【００６６】
プレス延伸時には、潤滑フィルムや潤滑剤を用いてもよい。潤滑樹脂フィルムとしてはポリテトラフルオロエチレン、ポリプロピレンやポリエチレンなどが挙げられる。潤滑剤としては、ポリジメチルシロキサンなどが挙げられる。また、プレス延伸時にＴｇを下げることを目的として樹脂に溶剤や可塑剤を混合してもよい。さらに、プレス延伸時にプリフォームを一枚だけ用いてもよく、複数枚を積層して用いてもよい。複数枚積層する場合は、各プリフォーム間に潤滑フィルムおよび／または潤滑剤を使用するのが好ましい。ここでいうプリフォームとは延伸前の板状樹脂のことである。本発明で用いるプリフォームは溶融成形で調製してもよく、溶液成形で調製してもよい。本発明でいうプリフォームとは、プレス延伸する前のフィルムおよび／またはシートのことである。
【００６７】
本発明のフィルムを延伸する際、見かけのＴｇを下げること等を目的として溶剤を含有させた状態で延伸することができる。Ｔｇが高いフィルムの場合、熱延伸では熱分解してしまうが、溶剤を含有させることで熱分解温度以下での延伸が可能となる。
【００６８】
延伸時のフィルムの溶剤含有量は、１〜５０質量％が好ましく、１〜４５質量％がさらに好ましく、１〜４０質量％が特に好ましい。溶剤含有量は、延伸中に変化しても構わない。溶剤を含有させた状態で延伸する際の温度は、０〜２５０℃が好ましく、０〜２３０℃がさらに好ましく、１０〜２２０℃が特に好ましい。溶剤を含有させる方法として、フィルムの乾燥過程の状態を利用する方法と、フィルムを乾燥させた後に溶剤を含有させる方法があるが、前者が特に好ましい。含有させる溶剤は何でもよいが、ドープに用いたのと同じ種類のものが好ましい。
【００６９】
溶剤を含有させた状態で延伸する場合の延伸方法としては、公知の延伸方法が使用でき、例えば、特開昭６２−１１５０３５号、特開平４−１５２１２５号、特開平４−２８４２１１号、特開平４−２９８３１０号、特開平１１−４８２７１号各公報などに記載されている、ロール一軸延伸法、テンター一軸延伸法、同時二軸延伸法、逐次二軸延伸法、インフレーション法、圧延法により延伸できる。また先述したプレス延伸法を使用することができる。
【００７０】
溶剤を含有させた状態で延伸する条件のうち、延伸温度以外の条件は上記で示した溶剤を含有しない状態での延伸の条件を使用することができる。
【００７１】
溶剤を含有させた状態で二軸延伸する場合、延伸倍率は面積比で１．２〜１０倍が好ましく、１．５倍〜１０倍がさらに好ましく、２．１倍〜１０倍が特に好ましい。
【００７２】
本発明のフィルムは延伸後、残留応力の除去を目的として熱処理してもよい。熱処理温度は、２５０℃〜（Ｔｇ＋２０℃）が好ましく、２６０℃〜（Ｔｇ＋２０℃）がより好ましく、２７０℃〜（Ｔｇ＋２０℃）が特に好ましい。
【００７３】
本発明のフィルムは、フィルム面内での平均屈折率Ｎｘｙと厚み方向の屈折率Ｎｚの関係が、Ｎｘｙ−Ｎｚ≧０．０２であることが好ましく、Ｎｘｙ−Ｎｚ≧０．０２５であることがさらに好ましく、Ｎｘｙ−Ｎｚ≧０．０３であることが特に好ましい。本発明のフィルムは、フィルム面内での屈折率ＮｘとＮｙとの差が０．０２以下であることが好ましく、０．０１８以下であることがさらに好ましく、０．０１５以下であることが特に好ましい。ここにおいて、Ｎｘとはフィルム面内の屈折率の値が最大となる方向の屈折率を意味し、ＮｙとはＮｘの方向と垂直に交わる方向のフィルム面内の屈折率を意味する。また、Ｎｘｙは（Ｎｘ＋Ｎｙ）／２で計算される。
【００７４】
本発明に用いる樹脂の重量平均分子量は１０，０００〜５，０００，０００が好ましく、１５，０００〜５，０００，０００がより好ましく、２０，０００〜５，０００，０００が特に好ましい。
【００７５】
本発明に用いる樹脂のガラス転移温度（Ｔｇ）は２５０〜４５０℃が好ましく、２５０〜４００℃がより好ましく、２５０〜３８０℃がさらに好ましい。
【００７６】
本発明に用いる樹脂には、無機物を混合して用いても良い。混合する無機物の量は、１〜３０質量％が好ましく、１〜２５質量％がさらに好ましく、１〜２０質量％が特に好ましい。混合する無機物としては、金属の酸化物および／または金属の複合酸化物、ゾルゲル反応により得た金属酸化物、無機層状化合物、有機化無機層状化合物を用いることができる。
【００７７】
本発明のフィルムの線熱膨張係数は２５℃から２５０℃の温度範囲で、−２０〜４０ｐｐｍ／℃であり、−１５〜２５ｐｐｍ／℃であることが好ましく、−１０〜１５ｐｐｍ／℃であることがより好ましい。線熱膨張係数が２５℃から２５０℃の温度範囲で−２０〜４０ｐｐｍ／℃である本発明のフィルムは、ガスバリア層や透明電極などの無機材料を積層した場合に加熱による膨張率の差による無機層の割れを抑制できる、無機層の各層間の位置ズレを抑制できるなどの利点がある。
【００７８】
本発明のフィルムは膜厚５０μｍでの４２０ｎｍの光線透過率が７０％〜１００％であることが好ましく、７５％〜１００％であることがさらに好ましく、８０〜１００％であることが特に好ましい。また、波長４００〜７００ｎｍの全光線透過率は、７０〜１００％であることが好ましく、８０〜１００％であることがさらに好ましく、８５〜１００％であることが特に好ましい。
【００７９】
本発明のフィルムのヘイズは３％以下であることが好ましく、２％以下であることがより好ましく、１％以下であることがさらに好ましい。
【００８０】
本発明のフィルム表面には、用途に応じて他の層を形成してもよいし、また他の部品との密着性を高める目的で、フィルム表面上にケン化、コロナ処理、火炎処理、グロー放電処理等の処理を行ってもよい。さらに、フィルム表面にアンカー層を設けてもよい。
【００８１】
本発明のフィルムの少なくとも片面側には、透明導電層を積層してもよい。透明導電層としては、公知の金属膜、金属酸化物膜等を適用できる。中でも、透明性、導電性、機械的特性に優れた金属酸化物膜を透明導電層とすることが好ましい。金属酸化物膜は、例えば、不純物としてスズ、テルル、カドミウム、モリブテン、タングステン、フッ素、亜鉛、ゲルマニウム等を添加した酸化インジウム、酸化カドミウムまたは酸化スズの金属酸化物膜；不純物としてアルミニウムを添加した酸化亜鉛、酸化チタン等の金属酸化物膜が挙げられる。中でも酸化スズから主としてなり、酸化亜鉛を２〜１５質量％含有した酸化インジウムの薄膜が、透明性、導電性が優れており、好ましく用いられる。
【００８２】
これら透明導電層の成膜方法は、目的の薄膜を形成できる方法であれば、いかなる方法でもよい。例えば、スパッタリング法、真空蒸着法、イオンプレーティング法、プラズマＣＶＤ法、Ｃａｔ−ＣＶＤ法等の気相中より材料を堆積させて膜形成する気相堆積法などが適しており、特許第３４００３２４号、特開２００２−３２２５６１号、特開２００２−３６１７７４号の各公報記載の方法で成膜することができる。中でも、特に優れた導電性・透明性が得られるという観点から、スパッタリング法が好ましい。
【００８３】
スパッタリング法、真空蒸着法、イオンプレーティング法、またはプラズマＣＶＤ法の好ましい真空度は０．１３３ｍＰａ〜６．６５Ｐａ、好ましくは０．６６５ｍＰａ〜１．３３Ｐａである。透明導電層を形成する前に、プラズマ処理（逆スパッタ）、またはコロナ処理のように基材フィルムに表面処理を加えることが好ましい。また透明導電層を設けている間に５０〜２００℃に昇温してもよい。
【００８４】
このようにして得られた透明導電層の膜厚は、２０〜５００ｎｍであることが好ましく、５０〜３００ｎｍであることがさらに好ましい。
【００８５】
透明導電層の２５℃、相対湿度６０％で測定した表面電気抵抗は、０．１〜２００Ω／□であることが好ましく、０．１〜１００Ω／□であることがより好ましく。０．５〜６０Ω／□であることがさらに好ましい。また、透明導電層の４２０ｎｍの光線透過率は、８０％以上であることが好ましく、８３％以上であることがより好ましく、８５％以上であることがさらに好ましい。
【００８６】
本発明のフィルムは、ガス透過性を抑制するために、少なくとも片面にガスバリア層を積層することもできる。好ましいガスバリア層としては、例えば、珪素、アルミニウム、マグネシウム、亜鉛、ジルコニウム、チタン、イットリウムおよびタンタルからなる群から選ばれる１種または２種以上の金属を主成分とする金属酸化物、珪素、アルミニウム、ホウ素の金属窒化物またはこれらの混合物で形成された膜を挙げることができる。この中でも、ガスバリア性、透明性、表面平滑性、屈曲性、膜応力、コスト等の点から珪素原子数に対する酸素原子数の割合が１．５〜２．０の珪素酸化物を主成分とする金属酸化物で形成された膜が良好である。これら無機化合物からなるガスバリア層は、例えば、スパッタリング法、真空蒸着法、イオンプレーティング法、プラズマＣＶＤ法、Ｃａｔ−ＣＶＤ法等の気相中より材料を堆積させて膜形成する気相堆積法により作製できる。中でも、特に優れたガスバリア性が得られるスパッタリング法およびＣａｔ−ＣＶＤ法が好ましい。またガスバリア層を設けている間に５０〜２５０℃に昇温してもよい。
【００８７】
上記ガスバリア層の厚みは、１０〜３００ｎｍであることが好ましく、３０〜２００ｎｍであることがさらに好ましい。
【００８８】
上記ガスバリア層は、透明導電層と同じ側、反対側いずれに設けてもよい。
【００８９】
本発明のフィルムのガスバリア性能は、４０℃、相対湿度９０％で測定した水蒸気透過度が０〜５ｇ／ｍ2・ｄａｙであることが好ましく、０〜３ｇ／ｍ2・ｄａｙであることがより好ましく、０〜２ｇ／ｍ2・ｄａｙであることがさらに好ましい。また、４０℃、相
対湿度９０％で測定した酸素透過度は、０〜１ｍｌ／ｍ2・ｄａｙ・ａｔｍであることが
好ましく、０〜０．７ｍｌ／ｍ2・ｄａｙ・ａｔｍであることがより好ましく、０〜０．
５ｍｌ／ｍ2・ｄａｙ・ａｔｍであることがさらに好ましい。ガスバリア性能が上記範囲
内であれば、例えば有機ＥＬ表示装置や液晶表示装置に用いた場合、水蒸気および酸素によるＥＬ素子の劣化を実質的になくすことができるため好ましい。
【００９０】
ガスバリア性能を向上させる目的で、ガスバリア層と隣接して欠陥補償層を形成することが好ましい。欠陥補償層としては、例えば、（１）米国特許第６１７１６６３号明細書、特開２００３−９４５７２号公報記載のようにゾルゲル法を用いて作製した無機酸化物層、（２）米国特許第６４１３６４５号明細書、第６４１６３６４５号明細書に記載の有機物層を用いることができる。これらの欠陥補償層は、真空下で蒸着後、紫外線または電子線で硬化させる方法、または塗布した後、加熱、電子線、紫外線等で硬化させることにより作製することができる。欠陥補償層を塗布方式で作製する場合には、従来の種々の塗布方法、例えば、スプレーコート、スピンコート、バーコート等の方法を用いることができる。
【００９１】
本発明のフィルムには、耐薬品性付与を目的として無機バリア層、有機バリア層、有機−無機ハイブリッドバリア層などを設けてもよい。
【００９２】
［画像表示素子］
以上説明した本発明のフィルムは、画像表示装置に用いることができる。ここで、画像表示装置の種類は特に限定されず、従来知られているものを挙げることができる。また、本発明のフィルムを基板として用いて表示品質に優れたフラットパネルディスプレイを作製できる。フラットパネルディスプレイとしては液晶、プラズマディスプレイ、有機エレクトロルミネッセンス（ＥＬ）、無機エレクトロルミネッセンス、蛍光表示管、発光ダイオード、電界放出型などが挙げられ、これら以外にも従来ガラス基板が用いられてきたディスプレイ方式のガラス基板に代わる基板として用いることができる。さらに、本発明のフィルムは、フラットパネルディスプレイ以外にも太陽電池、タッチパネルなどの用途にも応用が可能である。タッチパネルは、例えば、特開平５−１２７８２２号公報、特開２００２−４８９１３号公報等に記載のものに応用することができる。
【００９３】
本発明のフィルムは、特に薄膜トランジスタ（ＴＦＴ）表示素子用基板として好ましく用いることができる。ＴＦＴアレイの作製方法は、例えば、特表平１０−５１２１０４号公報に記載された方法等を用いることができる。さらに、これらの基板はカラー表示のためのカラーフィルターを有していてもよい。カラーフィルターは、いかなる方法を用いて作製してもよいが、フォトリソグラフィー手法を用いて作製することが好ましい。
【００９４】
本発明のフィルムを基板として液晶表示装置用途などで使用する場合、光学的均一性を達成するために、フィルムを構成する樹脂組成物は非晶性ポリマーであることが好ましい。さらに、レタデーション（Ｒe）、およびその波長分散を制御する目的で、固有複屈折の符号が異なる樹脂を組み合わせたり、波長分散の大きい（あるいは小さい）樹脂を組み合わせたりすることができる。
【００９５】
本発明のフィルムは、レターデーション（Ｒe）を制御し、ガス透過性や力学特性を改
善する観点からは、異種樹脂組成物を組み合わせて積層等することが好ましい。異種樹脂組成物の好ましい組み合わせは特に制限はなく、前記したいずれの樹脂組成物も使用可能である。
【００９６】
反射型液晶表示装置は、下から順に、下基板、反射電極、下配向膜、液晶層、上配向膜、透明電極、上基板、λ／４板、および偏光膜の構成を一般に有している。このうち本発明のフィルムは、透明電極および／または上基板として用いることができる。カラー表示の場合には、さらにカラーフィルター層を反射電極と下配向膜との間、または上配向膜と透明電極との間に形成することが好ましい。
【００９７】
透過型液晶表示装置は、下から順に、バックライト、偏光板、λ／４板、下透明電極、下配向膜、液晶層、上配向膜、上透明電極、上基板、λ／４板、および偏光膜の構成を一般に有している。このうち本発明のフィルムは上透明電極および／または上基板として用いることができる。カラー表示の場合には、さらにカラーフィルター層を下透明電極と下配向膜との間、または上配向膜と透明電極との間に設けることが好ましい。
【００９８】
液晶層（液晶セル）の種類は特に限定されないが、ＴＮ(Twisted Nematic)、ＩＰＳ(In-P1ane Switching)、ＦＬＣ(Ferroelectric Liquid Crysta1)、ＡＦＬＣ(Anti-ferroelectric Liquid Crystal)、ＯＣＢ(Optica1ly Compensated Bend)、ＳＴＮ(Super Twisted Nematic)、ＶＡ(Vertically Aligned)、およびＨＡＮ(Hybrid Aligned Nematic)のような様々な表示モードが提案されている。また、上記表示モードを配向分割した表示モードも提案されている。本発明のフィルムは、表示モードの液晶表示装置に用いることも有効である。また、透過型、反射型、半透過型のいずれの液晶表示装置に用いても有効である。
【００９９】
液晶セルおよび液晶表示装置については、特開平２−１７６６２５号公報、特公平７−６９５３６号公報、ＭＶＡ(SID97,Digest of tech. Papers(予稿集)28(1997)845)、SID99, Digest of tech. Papers(予稿集)30(1999)206）、特開平１１−２５８６０５号公報、ＳＵＲＶＡＩＶＡＬ(月刊ディスプレイ、第６巻、第３号(1999)14)、ＰＶＡ(Asia Display 98,Proc.of the-18th-Inter. Display res. Conf.(予稿集)(1998)383)、Para-A(LCD/PDP International 99)、ＤＤＶＡ(SID98, Digest of tech. Papers(予稿集)29(1998)838)、ＥＯＣ(SID98, Digest of tech. Papers(予稿集)29(1998)319)、ＰＳＨＡ(SID98, Digest of tech. Papers(予稿集)29(1998)1081)、ＲＦＦＭＨ(Asia Display 98, Proc. of the-18th-Inter. Display res. Conf. (予稿集)(1998)375)、ＨＭＤ(SID98, Digest of tech. Papers (予稿集)29(1998)702)、特開平１０−１２３４７８号公報、国際公開第９８／４８３２０号パンフレット、特許第３０２２４７７号公報、および国際公開第００／６５３８４号パンフレット等に記載されている。
【０１００】
本発明のフィルムは、有機ＥＬ表示用途にも使用できる。有機ＥＬ表示装置の具体的な層構成としては、陽極／発光層／透明陰極、陽極／発光層／電子輸送層／透明陰極、陽極／正孔輸送層／発光層／電子輸送層／透明陰極、陽極／正孔輸送層／発光層／透明陰極、陽極／発光層／電子輸送層／電子注入層／透明陰極、陽極／正孔注入層／正孔輸送層／発光層／電子輸送層／電子注入層／透明陰極等が挙げられる。
【０１０１】
本発明のフィルムが使用できる有機ＥＬ表示装置は、前記陽極と前記陰極との間に直流（必要に応じて交流成分を含んでもよい）電圧（通常２〜４０Ｖ）、または直流電流を印加することにより、発光を得ることができる。これら発光素子の駆動については、例えば、特開平２−１４８６８７号、同６−３０１３５５号、同５−２９０８０号、同７−１３４５５８号、同８−２３４６８５号、同８−２４１０４７号等の各公報、米国特許５８２８４２９号、同６０２３３０８号の各明細書、日本特許第２７８４６１５号公報、等に記載の方法を利用することができる。
【０１０２】
有機ＥＬ表示装置のフルカラー表示方式としては、カラーフィルター方式、３色独立発光方式、色変換方式などいずれの方式を用いてもよい。
【０１０３】
液晶表示措置、有機ＥＬ表示装置の駆動方式としてはパッシブマトリックス、アクティブマトリックスのいずれでもよい。
【０１０４】
本発明のフィルムは、光学フィルム、位相差フィルム、偏光板保護フィルム、透明導電フィルム、表示装置用基板、フレキシブルディスプレイ用基板、フラットパネルディスプレイ用基板、太陽電池用基板、タッチパネル用基板、フレキシブル回路用基板、光ディスク保護フィルムなどに用いることができる。
【実施例】
【０１０５】
以下に実施例を挙げて本発明の特徴をさらに具体的に説明する。以下の実施例に示す材料、使用量、割合、処理内容、処理手順等は、本発明の趣旨を逸脱しない限り適宜変更することができる。したがって、本発明の範囲は以下に示す具体例により限定的に解釈されるべきものではない。
【０１０６】
（合成例１）例示化合物Ｐ−３０の合成
攪拌装置および還流冷却管を備えた１リットル三つ口フラスコに４，４’−（９−フルオレニリデン）ジアニリン１５．６７ｇ、２，２’−ビストリフルオロメチル−４，４’−ジアミノビフェニル４．８０ｇ、２，６−ナフタレンジカルボン酸６．４９ｇ、テレフタル酸４．９８ｇ、トリフェニルホスファイト３７．２３ｇ、リチウムクロライド６．０ｇ、脱水ピリジン３０ｍｌおよび脱水Ｎ−メチルピロリドン２００ｍｌを添加し、窒素気流下１００℃で３時間攪拌した。反応液をジメチルアセトアミド３００ｍｌで希釈した後、メタノール２Ｌに投入して白色粉体を得た。得られた粉体を濾取後、メタノール５００ｍｌに分散させ１時間加熱還流して洗浄した。白色粉体を濾取し乾燥させることにより例示化合物Ｐ−３０を２５．０ｇ得た。ＧＰＣ（ＤＭＦ溶媒；ポリスチレン換算（東ソー（株）製、ＨＬＣ−８１２０ＧＰＣ）による測定の結果、重量平均分子量は９万であった。また得られたポリマーをＮ−メチルピロリドンに溶解し、ガラス板上に流延後、乾燥して得られた厚さ１００μｍのフイルムについてＴＭＡ８３１０（理学電気株式会社製、Ｔｈｅｒｍｏ  Plusシリーズ）を用いてガラス転移温度を測定したところ３６０℃であった。
【０１０７】
（合成例２）例示化合物Ｐ−３２の合成
１）２，２’−ビストリフルオロメチル−４，４’−ジヒドロキシビフェニルの合成
攪拌装置、還流冷却管、滴下ロートを備えた２Ｌ三口フラスコに２，２’−ビストリフルオロメチル−４，４’−ジアミノビフェニル２０ｇ、３６．５％塩酸水溶液１３０ｍｌおよび蒸留水５９２ｍｌを加え、加熱攪拌しながら溶解した。該溶液を−５℃に冷却し、亜硝酸ナトリウム８．６２ｇを水５５．１ｍｌに溶解した溶液を、内温０〜５℃を維持しながらゆっくり滴下した。滴下終了後該温度を保持したまま２０分間攪拌した（ジアゾ溶液Ａ）。
攪拌装置、還流冷却管、滴下ロートを備えた５リットル三つ口フラスコにリン酸１１０ｍｌ、蒸留水１５００ｍｌを添加し、１００℃で攪拌しながら、上記ジアゾ溶液Ａをゆっくり滴下した。滴下終了後２０分間加熱還流した後、反応液を冷却し、酢酸エチルを加え有機層を抽出した。さらに該有機層に硫酸マグネシウムを加え乾燥、濃縮したのち、シリカゲルカラムクロマトグラフィー（展開溶媒ヘキサン／酢酸エチル＝３／１；Ｒｆ＝０．３）で精製することにより２，２’−ビストリフルオロメチル−４，４’−ジヒドロキシビフェニル１２ｇを得た。生成物は４００ＭＨｚ1ＨＮＭＲによって同定した。
1ＨＮＭＲ（ｄ6−ＤＭＳＯ）、δ（ｐｐｍ）：７．１０（ｄ,２Ｈ）、７．１９（ｄ,２Ｈ）、７．２０（ｓ,２Ｈ）、１０．３０（ｓ,２Ｈ）
【０１０８】
２）例示化合物Ｐ−３２の合成
攪拌装置を備えた３００ｍｌ三つ口フラスコに４，４’−（９−フルオレニリデン）ジフェノール２．６６ｇ、２，２’−ビストリフルオロメチル−４，４’−ジヒドロキシビフェニル３．８６ｇ、ハイドロサルファイトナトリウム６０ｍｇ、テトラｎ−ブチルアンモニウムクロライド２７８ｍｇ、塩化メチレン６５ｍｌ、および蒸留水７５ｍｌを添加し、窒素気流下攪拌し溶解した。該溶液中に、２,６−ナフタレンジカルボン酸クロライド２．５４ｇ、テレフタル酸クロライド２．０３ｇを塩化メチレン３０ｍｌに溶解した溶液を添加した。さらに２ｍｏｌ／Ｌの水酸化ナトリウム水溶液２１ｍｌおよび４−ｔ−ブチルフェノール１２０．２ｍｇおよび水９ｍｌの混合液を２０〜２３℃で１時間掛けて滴下した。滴下終了後３時間攪拌した後、反応液を１リットル三つ口フラスコに移し、酢酸３５０μｌおよび酢酸エチル３００ｍｌをゆっくり添加した。得られたポリマー粉体を濾取したのち、酢酸エチル３００ｍｌ、水３００ｍｌ、メタノール３００ｍｌで順次洗浄し乾燥することにより例示化合物Ｐ−３２を８．１３ｇ得た。ＧＰＣ（ＴＨＦ溶媒；ポリスチレン換算（東ソー（株）製、ＨＬＣ−８１２０ＧＰＣ）による測定の結果、重量平均分子量は８万であった。また得られたポリマーを塩化メチレンに溶解し、ガラス板上に流延後、乾燥して得られた厚さ１００μｍのフイルムについてＴＭＡ８３１０（理学電気株式会社製、Ｔｈｅｒｍｏ  Plusシリーズ）を用いてガラス転移温度を測定したところ３０５℃であった。
【０１０９】
以下にプレス延伸によるフィルムの作成方法を記す。すべての実施例においてプリフォームの大きさは（１００ｍｍ×１００ｍｍ×０．５ｍｍ）であり、プリフォームの予備加熱は、所定の温度で圧力１ＭＰａにて３０分間行った。また、プレス延伸はエアーギャップ法にて行った。潤滑フィルムにはテフロンフィルム（テフロン：登録商標）（７５μｍ）を用いた。
【０１１０】
（実施例１）
特開平３−２８２２２号公報に記載の方法によりＰ−８を合成した。重量平均分子量は１０００００、ガラス転移温度は３１０℃であった。
樹脂Ｐ−８のプリフォームを３２０℃の金型を用いて圧力１ＭＰａにて３０分間予備加熱した。このプリフォームをダイプレート温度３２０℃、冷却ダイ温度１００℃、圧力３０ＭＰａ、延伸倍率３倍（面積比）の条件にてエアーギャップ法でプレス延伸してフィルムＦ−１を作製した。
【０１１１】
（実施例２〜４）
実施例１と同様の条件にて、圧力を４０、５０、１００ＭＰａに変えてプレス延伸を行ってフィルムＦ−２からＦ−４を作製した。
【０１１２】
（実施例５〜７）
実施例４と同じ圧力（１００ＭＰａ）にて、延伸倍率（面積比）を２倍、４倍、５倍に変えてプレス延伸を行ってフィルムＦ−５からＦ−７を作製した。
【０１１３】
（比較例１）
Ｐ−８を塩化メチレンに溶解し、ガラス板に流延、乾燥させることでフィルムＨ−１を作製した。
【０１１４】
（比較例２）
実施例１と同じプリフォームを用い、表面樹脂温度は３２０℃に設定し、引張同時二軸延伸を行ったが延伸倍率２倍（面積比）で破断してしまった。
【０１１５】
以下の実施例８〜１６に、溶剤を含有させた状態での延伸によるフィルム作成方法を記す。
【０１１６】
（実施例８）
樹脂Ｐ−８を塩化メチレンに１５質量％で溶解させドープを作成した。ガラス板上にドクターブレードにて流延し、４０℃にて乾燥させた。完全に乾燥しきる前にガラス板より剥離し、１２０ｍｍ×１２０ｍｍの大きさに切り出して、同時二軸延伸機により延伸した。延伸条件は樹脂温度２００℃、延伸速度１００ｍｍ／分（縦、横共に）、チャック間距離１００ｍｍ、延伸倍率２．０倍（面積比）とした。延伸後、１００℃、真空にて２時間乾燥させた後、金枠に固定し、窒素下、３００℃にて１時間熱処理することでフィルムＦ−８を作製した。
フィルムの延伸前、延伸後、乾燥後の各重量を測定し、その測定値から延伸前と延伸後の各残留溶剤量を計算した。
【０１１７】
（実施例９、１０）
実施例８と同様に樹脂Ｐ−８を用い、延伸条件を変えて延伸し、フィルムＦ−９、Ｆ−１０を作製した。
【０１１８】
（実施例１１〜１４）
樹脂Ｐ−３２を用いて、実施例８と同様の操作で溶剤を含ませた状態で延伸することでフィルムＦ−１１〜１４を作製した。溶剤には塩化メチレンおよびＤＭＡｃを用いた。熱処理は窒素下、３００℃にて５分間行った。
【０１１９】
（実施例１５、１６）
樹脂Ｐ−３０を用いて、溶剤を含ませた状態で延伸することでフィルムＦ−１５、１６を作製した。溶剤にはＤＭＡｃを用いた。熱処理は窒素下、３００℃にて１時間行った。
【０１２０】
（比較例３、４）
樹脂Ｐ−３２を用い、ドープ作製、流延、完全乾燥することでフィルムＨ−３、４を作製した。Ｈ−４を樹脂温度３１５℃にて同時二軸延伸機により延伸したが、延伸倍率２倍（面積比）で破断した。
【０１２１】
（比較例５、６）
樹脂Ｐ−３０を用い、ドープ作製、流延、完全乾燥することでフィルムＨ−５、６を作製した。Ｈ−６を樹脂温度３７０℃にて同時二軸延伸機により延伸したが、延伸倍率２倍（面積比）で破断した。
【０１２２】
（試験および評価）
実施例１〜１６および比較例１〜６で用いたポリマーの重量平均分子量とガラス転移温度（Ｔｇ）、並びに、作成したフィルムＦ−１〜Ｆ−１６およびＨ−１〜Ｈ−６の厚さ、線熱膨張係数、４２０ｎｍでの光線透過率、引張弾性率を以下の方法で測定した。
【０１２３】
＜重量平均分子量＞
東ソー（株）製のＨＬＣ−８１２０ＧＰＣを用いて、テトラヒドロフランもしくはＤＭＦを溶媒とするポリスチレン換算ＧＰＣ測定によりポリスチレンの分子量標準品と比較して重量平均分子量を求めた。
【０１２４】
＜ガラス転移温度（Ｔｇ）＞
示差走査熱量計（ＤＳＣ６２００、セイコー（株）製）を用いて、窒素中、昇温温度１０℃／分の条件で各フィルム試料のＴｇを測定した。
【０１２５】
＜フィルムの厚さ＞
アンリツ（株）製、Ｋ４０２Ｂを用いて、ダイヤル式厚さゲージによりフィルム基板の厚さを測定した。
【０１２６】
＜線熱膨張係数＞
フィルムサンプル（１９ｍｍ×５ｍｍ）を作成し、ＴＭＡ（理学電機（株）製、ＴＭＡ８３１０）を用いて測定した。測定速度は、３℃／ｍｉｎとし、測定温度は２５℃から２５０℃とした。測定は３サンプルについて行い、その平均値を用いた。
【０１２７】
＜光線透過率＞
波長４２０ｎｍにおける光線透過率を分光光度計（島津製作所（株）製、分光光度計ＵＶ−３１００ＰＣ）を用いてフィルム基板の光線透過率を測定した。
【０１２８】
＜屈折率差＞
アッベ屈折計ＤＲ−Ｍ２（アタゴ（株）製）を用いて、２５℃で波長５８９ｎｍの測定波長にて面内の屈折率（ＮｘおよびＮｙ）と厚さ方向の屈折率（Ｎｚ）を測定した。面内の屈折率ＮｘｙはＮｘとＮｙの平均（（Ｎｘ＋Ｎｙ）／２）として算出した。屈折率差はＮｘｙ−Ｎｚとして算出した。
【０１２９】
＜引張弾性率＞
フィルムサンプル（１．０ｃｍ×５．０ｃｍ片）を作製し、引張速度３ｍｍ／分の条件下、テンシロン（東洋ボールドウィン（株）製、テンシロン  ＲＴＭ−２５）を用いて引張弾性率を測定した。測定は３サンプル行い、その平均値を求めることにより評価した（サンプルは２５℃、相対湿度６０％で一晩放置後使用。チャック間距離３ｃｍ）。
【０１３０】
【表１】
2006291163.tif 000010
【０１３１】
プレス延伸法で作成したフィルムの線熱膨張係数は、キャストしたフィルムのそれよりも小さな値を示した。引張同時二軸延伸の場合には延伸倍率２倍（面積比）まで延伸できずに破断してしまった。プレス延伸法により線熱膨張係数の小さなフィルムの作成に成功した
【０１３２】
【表２】
2006291163.tif 000011
【０１３３】
溶剤を含有させた状態で、かつフィルムのＴｇ以下で引張同時二軸延伸したフィルムの線熱膨張係数は、キャストしたフィルムのそれよりも小さな値を示した。溶剤を含有しない状態での引張同時二軸延伸の場合には、延伸倍率２倍（面積比）まで延伸できずに破断してしまった。溶剤を含有させた状態での延伸法により線熱膨張係数の小さなフィルムの作成に成功した。
【０１３４】
（実施例１７）フラットパネルディスプレイの作製および評価（ＴＮ型液晶表示装置）
１．ガスバリア層の形成
上記のフィルムＦ−１〜Ｆ−１６およびＨ−１、３、５の両面にＤＣマグネトロンスパッタリング法により、Ｓｉ０2をターゲットとし５００Ｐａの真空下で、Ａｒ雰囲気下、出力５ｋＷでスパッタリングした。得られたガスバリア層の膜厚は６０ｎｍであった。ガスバリア層を形成したフィルムの４０℃、相対湿度９０％における水蒸気透過度は０．１ｇ／ｍ2・ｄａｙ以下であり、４０℃、相対湿度９０％における酸素透過度は０．１ｍｌ／ｍ2・ｄａｙ以下であった。
【０１３５】
２．透明導電層の形成
ガスバリア層を設置したフィルムＦ−１〜Ｆ−１６およびＨ−１、３、５を１００℃に加熱しながら、ＩＴＯ（Ｉｎ2Ｏ3９５質量％、Ｓｎ０2５質量％）をターゲットとしＤＣマグネトロンスパッタリング法により、０．６６５Ｐａの真空下で、Ａｒ雰囲気下、出力５ｋＷで１４０ｎｍの厚みのＩＴＯ膜からなる透明導電層を片面に設けた。透明導電層を設置したフィルムの２５℃、相対湿度６０％における表面電気抵抗は３０Ω／□であった。
【０１３６】
３．加熱処理
上記で得られた透明導電層を設置したフィルムＦ−１〜Ｆ−１６およびＨ−１、３、５に対して、ＴＦＴ設置プロセスを想定して室温から３００℃まで加熱した。室温に冷却後、ＳｉＯ2層、ＩＴＯ層の割れの有無を観察したところ、Ｆ−１〜Ｆ−１６に割れは見られなかったが、Ｈ−１、３、５では割れが見られた。
プレス延伸法で延伸したフィルムおよび溶剤を含有させた状態で延伸したフィルムは、延伸していないフィルムよりも面内の線熱膨張係数が大きく低下しているため加熱による無機層の割れがなくなっていた。
【０１３７】
４．円偏光膜の作製
本発明のフィルムＦ−４と比較例フィルムＦ−８およびＦ−９を用いて作製したフィルム基板の透明導電層の反対側に、特開２０００−８２６７０５号公報、特開２００２−１３１５４９号公報に記載のλ／４板を積層し、さらにその上に特開２００２−８６５５５４号公報に記載の偏光板を積層し円偏光板を形成した。なお、偏光膜の透過軸とλ／４板の遅相軸との角度は４５°となるように配置した。
【０１３８】
５．ＴＮ型液晶表示装置の作製
本発明のフィルムＦ−４と比較例フィルムＦ−８およびＦ−９並びに微細な凹凸が形成されたアルミニウム反射電極を設けたガラス基板の透明導電層（ＩＴＯ）側に、それぞれポリイミド配向膜（ＳＥ−７９９２、日産化学（株）製）を形成し、２００℃で３０分熱処理した。本発明のフィルムＦ−４を用いたものは、抵抗値の増加とガス透過性の増加は全く見られなかった。これに対し、比較例フィルムＦ−８およびＦ−９を用いたものは抵抗値およびガス透過性が２倍以上に増大した。
さらに、ラビング処理を行った後、１．７μｍのスペーサーを介して、二枚の基板（ガラス基板とプラスチック基板）を配向膜が向かい合うように重ねた。二つの配向膜のラビング方向は、１１０°の角度で交差するように、基板の向きを調節した。基板の間隙に、液晶（ＭＬＣ−６２５２、メルク社製）を注入し、液晶層を形成した。このようにして、ツイスト角が７０°、Δｎｄの値が２６９ｎｍのＴＮ型液晶セルを作製した。
さらに、フィルム基板のＩＴＯと反対面に上記λ／４板、偏光板を積層し反射型液晶表示装置を作製した。
本発明のフィルムＦ−４を用いたものは良好な画像が得られた。一方、比較例フィルムＦ−８、９を用いたものは、ガスバリア性の低下に起因する黒点故障（画層部に細かな黒い点となり画像が表示されない）や、導電層の割れに起因する色ずれが発生した。
【０１３９】
（実施例９）  有機ＥＬ素子の作製および評価
本発明のフィルムＦ−４と比較例フィルムＦ−８およびＦ−９をそれぞれ用いて、有機ＥＬ素子試料Ａ、ＢおよびＣを作製した。
上記で加熱処理を行った透明導電層を形成した基板フィルムの透明電極層より、アルミニウムのリード線を結線し、積層構造体を形成した。透明電極の表面に、ポリエチレンジオキシチオフェン・ポリスチレンスルホン酸の水性分散液（BAYER社製、Baytron P：固形分1.3質量％）をスピンコートした後、１５０℃で２時間真空乾燥し、厚さ１００ｎｍのホール輸送性有機薄膜層を形成した。これを基板Ｘとした。
一方、厚さ１８８μｍのポリエーテルスルホン（住友ベークライト（株）製スミライトＦＳ−１３００）からなる仮支持体の片面上に、下記組成を有する発光性有機薄膜層用塗布液を、スピンコーターを用いて塗布し、室温で乾燥することにより、厚さ１３ｎｍの発光性有機薄膜層を仮支持体上に形成した。これを転写材料Ｙとした。
【０１４０】
ポリビニルカルバゾール（Mw=63000、アルドリッチ社製）            ：  ４０質量部
トリス(２−フェニルピリジン)イリジウム錯体(オルトメタル化錯体) ：     １質量部
ジクロロエタン                                              ：  ３２００質量部
【０１４１】
基板Ｘの有機薄膜層の上面に転写材料Ｙの発光性有機薄膜層側を重ね、一対の熱ローラーを用い１６０℃、０．３ＭＰａ、０．０５ｍ／ｍｉｎで加熱・加圧し、仮支持体を引き剥がすことにより、基板Ｘの上面に発光性有機薄膜層を形成した。これを基板ＸＹとした。
【０１４２】
また、２５ｍｍ角に裁断した厚さ５０μｍのポリイミドフィルム（UPILEX-50S、宇部興産製）片面上に、パターニングした蒸着用のマスク（発光面積が５ｍｍ×５ｍｍとなるマスク）を設置し、約０．１ｍＰａの減圧雰囲気中でＡｌを蒸着し、膜厚０．３μｍの電極を形成した。Ａｌ2Ｏ3ターゲットを用いて、ＤＣマグネトロンスパッタリングにより、Ａｌ2Ｏ3をＡｌ層と同パターンで蒸着し、膜厚３ｎｍとした。Ａｌ電極よりアルミニウムのリード線を結線し、積層構造体を形成した。得られた積層構造体の上に下記組成を有する電子輸送性有機薄膜層用塗布液をスピンコーター塗布機を用いて塗布し、８０℃で２時間真空乾燥することにより、厚さ１５ｎｍの電子輸送性有機薄膜層を形成した。これを基板Ｚとした。
【０１４３】
ポリビニルブチラール２０００Ｌ（Ｍｗ＝2000、電気化学工業社製）： １０質量部
１−ブタノール                                   ：          ３５００質量部
下記構造を有する電子輸送性化合物               ：                ２０質量部
【０１４４】
【化９】
2006291163.tif 000012
【０１４５】
基板ＸＹと基板Ｚを用い、電極同士が発光性有機薄膜層を挟んで対面するように重ね合せ、一対の熱ローラーを用い１６０℃、０．３ＭＰａ、０．０５ｍ／ｍｉｎで加熱・加圧し、貼り合せ、有機ＥＬ素子試料Ａ、Ｂ、Ｃを得た。
【０１４６】
得られた有機ＥＬ素子試料Ａ、Ｂ、Ｃをソースメジャーユニット２４００型（東洋テクニカ（株）製）を用いて、直流電圧を有機ＥＬ素子に印加した。本発明の試料Ａは、発光することを確認した。一方、比較試料Ｂ、Ｃは一瞬発光したもののすぐに発光しなくなった。
【産業上の利用可能性】
【０１４７】
本発明のフィルムは、必要に応じて各種機能層を設けた上で、液晶、プラズマディスプレイ、有機エレクトロルミネッセンス（ＥＬ）、無機エレクトロルミネッセンス、蛍光表示管、発光ダイオード、電界放出型などフラットパネルディスプレイなどの画像表示装置に用いることができる。また、本発明のフィルムは、太陽電池、タッチパネルなどの用途にも利用可能である。